(57)【要約】【課題】熱成形により、ガスバリア性及び透明性に優れる成形品を得ることができる熱成形用多層シート及び該シートから得られる成形品を提供する。【解決手段】本発明の熱成形用多層シートは、表裏両面を有する中心層と、該中心層の両面側又は片面側に設けられた、最表層であるホモポリオレフィン層と、を有してなる多層シートであって、前記中心層は、耐熱性ポリエステル層と、該耐熱性ポリエステル層の少なくとも片面側に積層されたガスバリア層と、を有し、前記耐熱性ポリエステル層は、主成分が変性ＰＥＴ樹脂からなり、前記変性ＰＥＴ樹脂は、酸成分としてのテレフタル酸と、ジオール成分との共重合ポリマーであり、且つ前記ジオール成分は、１）１，４−シクロヘキサンジメタノール（ＣＨＤＭ）、２）イソソルビド、及び、３）エチレングリコールの三成分を少なくとも含むことを特徴とする。【選択図】なし【特許請求の範囲】
【請求項１】
表裏両面を有する中心層と、該中心層の両面側又は片面側に設けられた、最表層であるホモポリオレフィン層と、を有してなる多層シートであって、
前記中心層は、耐熱性ポリエステル層と、該耐熱性ポリエステル層の少なくとも片面側に積層されたガスバリア層と、を有し、
前記耐熱性ポリエステル層は、主成分が変性ＰＥＴ樹脂からなり
前記変性ＰＥＴ樹脂は、酸成分としてのテレフタル酸と、ジオール成分との共重合ポリマーであり、且つ前記ジオール成分は、
１）１，４−シクロヘキサンジメタノール（ＣＨＤＭ）、
２）イソソルビド、及び、
３）エチレングリコール、
の三成分を少なくとも含むことを特徴とする、熱成形用多層シート。
【請求項２】
１００モル％の前記テレフタル酸に対応する１００モル％の前記ジオール成分は、
１）２０〜６０モル％の１，４−シクロヘキサンジメタノール（ＣＨＤＭ）、
２）１０〜３５モル％のイソソルビド、及び、
３）残りモル％のエチレングリコール、
の三成分からなることを特徴とする、請求項１に記載の熱成形用多層シート。
【請求項３】
前記耐熱性ポリエステル層が、前記変性ＰＥＴ樹脂とＡ−ＰＥＴ樹脂の混合樹脂層の表裏両面に、主成分が前記変性ＰＥＴ樹脂からなる樹脂層を配置した積層体であることを特徴とする、請求項１又は２に記載の熱成形用多層シート。
【請求項４】
表裏両面を有する中心層と、該中心層の両面側に設けられた、最表層であるホモポリオレフィン層と、を有してなる多層シートであって、
前記中心層は、耐熱性ポリエステル層と、該耐熱性ポリエステル層の少なくとも片面側に積層されたガスバリア層と、を有し、
前記耐熱性ポリエステル層は、Ａ−ＰＥＴ樹脂層の表裏両面に、主成分が変性ＰＥＴ樹脂からなる変性ＰＥＴ樹脂層を配置した積層体であり、
前記変性ＰＥＴ樹脂は、酸成分としてのテレフタル酸と、ジオール成分との共重合ポリマーであり、且つ前記ジオール成分は、
１）１，４−シクロヘキサンジメタノール（ＣＨＤＭ）、
２）イソソルビド、及び、
３）エチレングリコール、
の三成分を少なくとも含んでなり、
前記ホモポリオレフィン層の厚さは２０〜６０μｍであり、且つ、以下の式（１）を満たすことを特徴とする、熱成形用多層シート。
Ｙ≧５５−０．８Ｘ      （１）
Ｘ；前記ホモポリオレフィン層の片面の厚さ（μｍ）
Ｙ；前記耐熱性ポリエステル層に対する前記変性ＰＥＴ樹脂層の片面の厚さの比
【請求項５】
１００モル％の前記テレフタル酸に対応する１００モル％の前記ジオール成分は、
１）２０〜６０モル％の１，４−シクロヘキサンジメタノール（ＣＨＤＭ）、
２）１０〜３５モル％のイソソルビド、及び、
３）残りモル％のエチレングリコール、
の三成分からなることを特徴とする、請求項４に記載の熱成形用多層シート。
【請求項６】
前記ガスバリア層がエチレン・ビニルアルコール共重合樹脂層であることを特徴とする、請求項１乃至５のいずれかに記載の熱成形用多層シート。
【請求項７】
請求項１乃至６のいずれかに記載の熱成形用多層シートを熱成形することにより得られることを特徴とする、成形品。
【発明の詳細な説明】
【技術分野】
【０００１】
本発明は、熱成形により、ガスバリア性及び透明性に優れる成形品を得ることができる熱成形用多層シート及び該シートから得られる成形品に関する。
【背景技術】
【０００２】
包装用容器、特に飲食品包装用容器では、その収納すべき内容物（飲料又は食品等）が空気中の酸素又は水蒸気等のガスによる悪影響を受けないようにするため、あるいは長期間保存中の水分の消失を防ぐために、ガスバリア性が要求されることがある。このようなガスバリア性を有する成形品として、従来、ポリプロピレン（ＰＰ）／エチレン・ビニルアルコール共重合体／無延伸ポリプロピレンフィルム（ＣＰＰ）からなる積層シートの成形品が利用されている。しかし、ＰＰを容器の最外層に使用した場合、熱成形時の熱により結晶化が進行し、良好な透明性が得られないことが知られている。
【０００３】
かかる問題を解決するため、従来、耐熱性及び透明性を兼ね備えた耐熱性ポリエステルを基材に用いて容器を成形することが検討されている。例えば、特許文献１には、ＣＰＰ／耐熱性ポリエステル及びエチレン・ビニルアルコール／ポリエチレン−ＰＰブレンドポリマーからなる積層体を熱成形して得られた蓋材が記載されている。特許文献１には、当該蓋材がガスバリア性、シール強度、及び易開封性に優れていることが記載されている。また、特許文献２には、特定のポリエステル樹脂からなる樹脂層を含む複合多層シートが記載されている。特許文献２には、当該多層シートはガスバリア性があり、高温殺菌可能であると共に、熱水処理での透明性を備えることが記載されている。
【先行技術文献】
【特許文献】
【０００４】
【特許文献１】特開平５−３３８０９９号公報
【特許文献２】特開２０００−２６３７３０号公報
【発明の概要】
【発明が解決しようとする課題】
【０００５】
上記のように、包装用容器等の成形品において、透明性も重要である。しかし、特許文献１では、容器の透明性について検討されていない。
【０００６】
また、樹脂シートを熱成形することにより成形品を得る場合、熱成形時における白化により透明性が低下することがある。この傾向は、複雑な形状又は深い形状を有する成形品を得る場合に特に認められる。しかし、特許文献２では、熱成形により成形品を得る場合、特に複雑な形状又は深い形状を有する成形品を得る場合における、成形品の透明性について検討されていない。
【０００７】
本発明は、熱成形により、ガスバリア性及び透明性に優れる成形品を得ることができる熱成形用多層シート及び該シートから得られる成形品を提供することを目的とする。
【課題を解決するための手段】
【０００８】
本発明の第１の熱成形用多層シートは、表裏両面を有する中心層と、該中心層の両面側又は片面側に設けられた、最表層であるホモポリオレフィン層と、を有してなる多層シートであって、
前記中心層は、耐熱性ポリエステル層と、該耐熱性ポリエステル層の少なくとも片面側に積層されたガスバリア層と、を有し、
前記耐熱性ポリエステル層は、主成分が変性ＰＥＴ樹脂からなり
前記変性ＰＥＴ樹脂は、酸成分としてのテレフタル酸と、ジオール成分との共重合ポリマーであり、且つ前記ジオール成分は、
１）１，４−シクロヘキサンジメタノール（ＣＨＤＭ）、
２）イソソルビド、及び、
３）エチレングリコール、
の三成分を少なくとも含むことを特徴とする。
【０００９】
本発明の第２の熱成形用多層シートは、表裏両面を有する中心層と、該中心層の両面側に設けられた、最表層であるホモポリオレフィン層と、を有してなる多層シートであって、
前記中心層は、耐熱性ポリエステル層と、該耐熱性ポリエステル層の少なくとも片面側に積層されたガスバリア層と、を有し、
前記耐熱性ポリエステル層は、Ａ−ＰＥＴ樹脂層の表裏両面に、主成分が変性ＰＥＴ樹脂からなる変性ＰＥＴ樹脂層を配置した積層体であり、
前記変性ＰＥＴ樹脂は、酸成分としてのテレフタル酸と、ジオール成分との共重合ポリマーであり、且つ前記ジオール成分は、
１）１，４−シクロヘキサンジメタノール（ＣＨＤＭ）、
２）イソソルビド、及び、
３）エチレングリコール、
の三成分を少なくとも含んでなり、
前記ホモポリオレフィン層の厚さは２０〜６０μｍであり、且つ、以下の式（１）を満たすことを特徴とする。
Ｙ≧５５−０．８Ｘ      （１）
Ｘ；前記ホモポリオレフィン層の片面の厚さ（μｍ）
Ｙ；前記耐熱性ポリエステル層に対する前記変性ＰＥＴ樹脂層の片面の厚さの比
【００１０】
本発明の成形品は、本発明の熱成形用多層シートを熱成形することにより得られることを特徴とする。
【発明の効果】
【００１１】
本発明の熱成形用多層シートにより得られる成形品は、ガスバリア性を有すると共に、熱成形時及び熱水処理時における白化を抑制することができ、透明性に優れる。よって、本発明は、ガスバリア性及び透明性が求められる用途、例えば、飲食品等の包装用容器に好適に用いることができる。
【図面の簡単な説明】
【００１２】
【図１】実施例３〜４及び比較例４〜５の容器におけるホモＣＰＰフィルム層（片面）の厚さ（μｍ）と、耐熱性バリアＰＥＴシート層に対する変性ＰＥＴ樹脂層（片面）の厚さの比（層比）と、をプロットしたグラフである。
【発明を実施するための形態】
【００１３】
本発明の実施の形態について以下説明する。本実施形態は本発明を実施する一例であって、本発明は本実施形態に限定されるものではない。
【００１４】
（１）熱成形用多層シート
本実施形態に係る第１及び第２の熱成形用多層シート（以下、「第１のシート」及び「第２のシート」といい、両者を総称して「本シート」という。）は、表裏両面を有する中心層と、該中心層の両面側又は片面側に設けられた、最表層であるホモポリオレフィン層と、を有してなり、前記中心層は、耐熱性ポリエステル層と、該耐熱性ポリエステル層の少なくとも片面側に積層されたガスバリア層と、を有する多層シートである。尚、「最表層」は、「最外層」及び「最内層」の総称である。前記「最外層」は、成形品の外側表面（容器であれば、外部側表面）を構成する層であり、前記「最内層」は、成形品の内側表面（容器であれば、物を収容する内面側表面）を構成する層である。
【００１５】
第１のシートにおいて、前記耐熱性ポリエステル層は、主成分が変性ＰＥＴ樹脂からなる。前記「主成分」は、全樹脂成分中、変性ＰＥＴ樹脂が５０質量％以上、好ましくは６０質量％以上、更に好ましくは７０質量％以上、より好ましくは８０質量％以上、特に好ましくは９０質量％以上含まれていることを意味する。第１のシートは、主成分が変性ＰＥＴ樹脂からなる１層のみでもよく、主成分が変性ＰＥＴ樹脂からなる層を２種以上有する多層構造でもよい。例えば、前記耐熱性ポリエステル層として、主成分が変性ＰＥＴ樹脂であり、且つＡ−ＰＥＴ樹脂を含む混合樹脂層の表裏両面に、主成分が前記変性ＰＥＴ樹脂からなる樹脂層を配置した積層体でもよい。
【００１６】
第２のシートにおいて、前記耐熱性ポリエステル層は、Ａ−ＰＥＴ樹脂層の表裏両面に、主成分が変性ＰＥＴ樹脂からなる変性ＰＥＴ樹脂層を配置した積層体である。前記「主成分」は、全樹脂成分中、変性ＰＥＴ樹脂が５０質量％以上、好ましくは６０質量％以上、更に好ましくは７０質量％以上、より好ましくは８０質量％以上、特に好ましくは９０質量％以上含まれていることを意味する。第２のシートは、前記Ａ−ＰＥＴ樹脂層及び変性ＰＥＴ樹脂層のみを有する積層体でもよく、更に他の層を有する積層体でもよい。
【００１７】
前記変性ＰＥＴ樹脂は、酸成分としてのテレフタル酸と、ジオール成分との共重合ポリマーであり、且つ前記ジオール成分は、１）１，４−シクロヘキサンジメタノール（ＣＨＤＭ）、２）イソソルビド、及び、３）エチレングリコール、の三成分を少なくとも含んでなる。前記ジオール成分は、前記三成分からなるものでもよく、更に他のジオール成分を含んでいてもよい。
【００１８】
前記テレフタル酸及び三種のジオール成分のそれぞれの配合比は、必要に応じて適宜選択することができる。該配合比として好ましくは１００モル％のテレフタル酸に対応する１００モル％のジオール成分のうち、１）１，４−シクロヘキサンジメタノール（ＣＨＤＭ）が２０〜６０モル％、２）イソソルビドが１０〜３５モル％、及び３）エチレングリコールが残りモル％とすることができる。前記配合比が前記範囲であると、耐寒衝撃性、耐熱性及び透明性に優れることから好ましい。
【００１９】
前記Ａ−ＰＥＴ樹脂層を構成するＡ−ＰＥＴ樹脂は、結晶化していない状態のＰＥＴ樹脂である。
【００２０】
前記ガスバリア層は、前記耐熱性ポリエステル層の少なくとも片面側に積層され、ガスバリア性を有する限り、その具体的構成には特に限定はない。前記ガスとしては、例えば、酸素、窒素及び／又は二酸化炭素等が挙げられる。前記ガスバリア層として、酸素バリア層が好ましい。前記ガスバリア層を構成する材料として具体的には、例えば、樹脂、金属酸化物（酸化アルミニウム、酸化ケイ素、酸化マグネシウム等）又は無機化合物（窒化アルミニウム、窒化ケイ素等の窒化物、炭化ケイ素等の炭化物）の薄膜が挙げられる。前記ガスバリア層として好ましくは、樹脂、特に樹脂フィルムにより形成されるガスバリア層である。前記樹脂の種類には特に限定はない。前記樹脂として具体的には、例えば、ポリ塩化ビニリデン樹脂、ポリビニルアルコール樹脂、及びエチレン・ビニルアルコール共重合体が挙げられる。
【００２１】
前記ガスバリア層は他の成分を含んでいてもよい。前記ガスバリア層が樹脂により形成されるバリア層である場合、該他の成分として具体的には、例えば、層状無機化合物が挙げられる。層状鉱物、珪酸塩が挙げられる。層状珪酸塩を含有することにより、ガスバリア性を向上させることができるので好ましい。前記層状珪酸塩として具体的には、例えば、含水ケイ酸塩（フィロケイ酸塩鉱物等）、カオリナイト族粘土鉱物（ハロイサイト、カオリナイト、エンデライト、ディッカイト、ナクライト等）、アンチゴライト族粘土鉱物（アンチゴライト、クリソタイル等）、スメクタイト族粘土鉱物（モンモリロナイト、バイデライト、ノントロナイト、サポナイト、ヘクトライト、ソーコナイト、スチブンサイト等）、バーミキュライト族粘土鉱物（バーミキュライト等）、雲母又はマイカ族粘土鉱物（白雲母、金雲母等の雲母、マーガライト、テトラシリリックマイカ、テニオライト等）が挙げられる。これらは天然の鉱物でもよく、合成物でもよい。前記層状無機化合物は１種単独で用いてもよく、２種以上を用いてもよい。前記層状無機化合物として好ましくは層状珪酸塩であり、より好ましくはモンモリロナイトである。
【００２２】
前記ガスバリア層は、前記耐熱性ポリエステル層の少なくとも片面側に積層されている。前記ガスバリア層は、通常は、前記耐熱性ポリエステル層の片面側にのみ積層されていているが、両面側に積層されていてもよい。また、前記ガスバリア層は、前記耐熱性ポリエステル層の表面に直接積層されていてもよく、他の層を介して積層されていてもよい。
【００２３】
第１のシートでは、最表層であるホモポリオレフィン層が、前記中心層の両面側又は片面側に設けられている。尚、前記ホモポリオレフィン層を片面側にのみ設ける場合、通常は最外層として設けられる。一方、第２のシートでは、前記ホモポリオレフィン層は、前記中心層の両面側に設けられている。本シートは、該ホモポリオレフィン層を有することにより、特に熱成形時の型転写における白化を抑制できるため、優れた透明性を有する。その理由として、後述の比較例におけるランダムＰＰでは、軟らかい樹脂により型転写しやすいため透明性を悪くしているが、実施例におけるホモＣＰＰでは硬い樹脂により型転写しがたいため透明性を良くしていると考えられる（当該記載は発明者の見解であり、本シートを定義又は限定する趣旨の記載ではない。）。
【００２４】
前記ポリオレフィンとしては、炭素原子数２〜１８の脂肪族α−モノオレフィン、例えばエチレン、プロピレン、ブテン−１，ペンテン−１，３−メチルブテン−１，ヘキセン−１，オクテン−１，ドデセン−１，オクタデセン−１を単独で重合させたホモポリオレフィンが挙げられる。前記前記ポリオレフィンとして好ましくは、ホモポリプロピレン（ホモＣＰＰ）である。
【００２５】
第１のシートにおいて、前記ホモポリオレフィン層の厚さには特に限定はなく、必要に応じて適宜の厚さとすることができる。第１のシートにおいて、前記ホモポリオレフィン層の厚さは通常、２０μｍ以上、好ましくは２０〜６０μｍ、更に好ましくは２５〜５５μｍ、より好ましくは３０〜５０μｍである。また、第２のシートにおいて、前記ホモポリオレフィン層の厚さは２０〜６０μｍ、更に好ましくは２５〜５５μｍ、より好ましくは３０〜５０μｍである。前記ホモポリオレフィン層の厚さが前記範囲内であると、透明性に優れると共に、製造が容易であることから好ましい。本シートにおいて、最外層及び最内層がホモポリオレフィン層である場合、そのうちの少なくとも一方の厚さが上記範囲にあってもよく、両方の厚さが上記範囲にあってもよい。また、前記最外層及び最内層のホモポリオレフィン層の厚さは同じでもよく、異なってもよい。
【００２６】
第２のシートは、前記の式（１）を満たす。式（１）中、「Ｘ」は、前記ホモポリオレフィン層の片面、即ち、前記最外層又は最内層のいずれか一方のホモポリオレフィン層の厚さ（μｍ）を意味する。前記最外層及び最内層のホモポリオレフィン層の厚さが異なる場合、「Ｘ」は、薄い方のホモポリオレフィン層の厚さを意味する。
【００２７】
式（１）中、「Ｙ」は、前記耐熱性ポリエステル層に対する前記変性ＰＥＴ樹脂層の片面の厚さの比である。外層の変性ＰＥＴ樹脂層の厚さを「Ａ（μｍ）」、前記Ａ−ＰＥＴ樹脂層の厚さを「Ｂ（μｍ）」、内層の変性ＰＥＴ樹脂層の厚さを「Ｃ（μｍ）」とした場合、「Ｙ」は、「（Ａ又はＣ）×１００／Ａ＋Ｂ＋Ｃ」である。尚、外層の変性ＰＥＴ樹脂層の厚さ（Ａ）と内層の変性ＰＥＴ樹脂層の厚さ（Ｃ）が異なる場合、「（Ａ又はＣ）」は、薄い方を意味する。
【００２８】
前記「Ｙ」は、前記式を満たす限り、具体的範囲に限定はない。前記「Ｙ」の範囲は通常７〜３９、好ましくは１１〜３５、更に好ましくは１５〜３１である。前記「Ｙ」が前記範囲内であると、透明性に優れると共に、製造が容易であることから好ましい。
【００２９】
尚、第２のシートに関し、後述の表１及び図１では、「Ｙ」が同じである場合、「Ｘ」が大きいと、熱成形時のみならず熱水処理時の白化を抑制することができることが示されている。また、「Ｘ」が同じである場合、「Ｙ」が大きい場合も、熱成形時のみならず熱水処理時の白化を抑制することができることが示されている。これらの結果を考慮すれば、上記式（１）を満たす範囲であれば、実施例の結果と同様に、熱成形時及び熱水処理時の白化を抑制することができることを容易に理解することができる。従って、第２のシートは、本明細書及び図面の記載により十分に支持されている。
【００３０】
本シート及び本シートを構成するホモポリオレフィン層以外の各層の厚さは、必要に応じて適宜決定することができる。例えば、本シートの厚さは通常０．５〜１．５ｍｍである。
【００３１】
本シートは、前記中心層及び前記ホモポリオレフィン層のみで構成されていてもよく、必要に応じて他の層を有していてもよい。
【００３２】
本シートを得る方法には特に限定はない。本シートは、例えば、熱融着、押出しラミネート及びドライラミネート等の公知の方法により、前記中心層及び前記ホモポリオレフィン層（更に、必要に応じて他の層）を積層することにより得ることができる。例えば、前記ホモポリオレフィン層は、ドライラミネートにより、前記中心層に積層することができる。
【００３３】
本シートを構成する各層、例えば、前記中心層、特に前記耐熱性ポリエステル層は、成形品の透明性及びガスバリア性を著しく損なわない範囲で、必要に応じて他の成分を含んでいてもよい。前記他の成分として具体的には、例えば、公知の樹脂シートに用いられている添加剤、例えば、難燃剤、紫外線吸収剤、蛍光増白剤、帯電防止剤、防曇剤、滑剤、アンチブロッキング剤、流動性改良剤、可塑剤、分散剤、及び抗菌剤が挙げられる。
【００３４】
（２）成形品
本実施形態に係る成形品（以下、「本成形品」という。）は、本シートを熱成形することにより得られる。本成形品は、熱成形時及び熱水処理時の白化が抑制され、優れた透明性を有する。
【００３５】
前記熱成形の具体的方法には特に限定はなく、公知の熱成形方法、例えば、熱盤成形、真空成形、圧空成形又は真空圧空成形を用いることができる。また、熱成形の条件も特に限定はない。成形条件は必要に応じて適宜決定することができる。
【００３６】
本成形品の形状、寸法、及び具体的用途には特に限定はない。本成形品の用途としては、包装用容器等の容器、例えば、飲食品包装用容器が挙げられる。尚、前記「容器」は、容器全体だけでなく、容器の一部も含む。例えば、前記「容器」には、容器の本体のみならず、容器の蓋体も含まれる。熱成形により成形品を製造する場合、成形品の形状、特に側面形状が複雑な形状であると、熱成形時の成形時間（シートが延伸して型転写するまでの時間）が長くなり、縁部分の加熱時間が（深い形状の場合は底面の加熱時間も）相対的に長くなるため、縁部分や底面の透明性が悪くなることがある。一方、本成形品は、熱成形により複雑な形状としても透明性に優れている。よって、本成形品は、複雑な形状、例えば、側面が急勾配（例えば、４５度以上）である成形品又は側面に凹凸形状を有する成形品が好ましい。
【実施例】
【００３７】
以下、実施例により本発明を具体的に説明する。尚、本発明は、実施例に示す形態に限定されない。本発明の実施形態は、目的及び用途等に応じて、本発明の範囲内で種々変更することができる。
【００３８】
（１）熱成形用多層シートの製造
原料として、以下の各成分を用いた。また、以下の「（Ａ）Ａ−ＰＥＴ」のＩＶ値（ｄｌ／ｇ）は、ＪＩＳ  Ｋ  ７３６７−５に準拠して測定した。溶媒として、フェノール／１，１，２，２−テトラクロロエタン（重量比３／１）の混合溶媒を用いた。
（Ａ）Ａ−ＰＥＴ；中国海南逸盛石化社製ＰＥＴ樹脂「ＹＳ−Ｈ０１」（ＩＶ値＝０．７８ｄｌ／ｇ）
（Ｂ）変性ＰＥＴ樹脂（１）；韓国ＳＫケミカル社製「エコゼンＢＳ４００」（Ｔｇ＝１２０℃）（以下では「エコゼン」と表記。テレフタル酸：１００モル％、ＣＨＤＭ：４６モル％、イソソルビド：３１モル％、エチレングリコール：２３モル％。特開２０１６−２２６６７号公報参照）
（Ｃ）変性ＰＥＴ樹脂（２）；イーストマンケミカル社製「ＰＥＴ−Ｇ」（Ｔｇ＝８０℃）
（Ｄ）熱収縮性ＰＥＴフィルム；東洋紡社製「スペースクリーン（登録商標）  ＳＣ８２１」（厚さ２５μｍ）
（Ｅ）ホモＣＰＰ；サントックス社製「サントックス−ＣＰ  ＫＴ」
（Ｆ）ランダムＣＰＰ（１）；サントックス社製「サントックス−ＣＰ  ＬＵ０２」
（Ｇ）ランダムＣＰＰ（２）；サントックス社製「サントックス−ＣＰ  ＴＰ０２」
（Ｈ）ランダムＣＰＰ（３）；サントックス社製「サントックス−ＣＰ  Ｓ０１２」
（Ｉ）ＥＶＯＨ；クラレ社製ガスバリア性単層フィルム「ＥＦ−Ｆ」
【００３９】
＜実施例１及び比較例１＞
前記「エコゼン」（６５０μｍ）に、ホモＣＰＰ（３０μｍ）／ＥＶＯＨ（３０μｍ）の多層シートをドライラミネート（接着剤；東洋インキ製「ＴＭ５６９」）して積層することにより、実施例１の熱成形用多層シートを製造した。また、前記「エコゼン」に代えてＰＥＴ−Ｇを用いる他は、実施例１と同様の方法により、比較例１の熱成形用多層シートを製造した。
【００４０】
＜実施例２＞
前記「エコゼン」（１００質量％）を外層及び内層形成用組成物として用い、前記「エコゼン」（５０質量％）及びＡ−ＰＥＴ（５０質量％）をコア層形成用組成物として用いた。前記外層形成用組成物、コア層形成用組成物、及び内層形成用組成物を２軸押出機（株式会社プラスチック工学研究所製：型式「ＳＢＩＮ―４２―Ｓ２―３０−Ｌ」）に供給し、加工温度２７０℃で溶融混練押出しを行うことにより、耐熱性ポリエステル層を構成するＰＥＴシート（外層／コア層／内層）を製造した。
【００４１】
次いで、該ＰＥＴシートの外層表面に、実施例１と同様に、ホモＣＰＰ（３０μｍ）／ＥＶＯＨ（３０μｍ）の多層シートをドライラミネートして積層することにより、実施例２の熱成形用多層シートを製造した。
【００４２】
＜実施例３＞
前記コア層形成用組成物として、Ａ−ＰＥＴ（１００質量％）を用いる他は、実施例２と同様の方法により、耐熱性ポリエステル層を構成するＰＥＴシートを製造した。次いで、該ＰＥＴシートの外層表面に、実施例１と同様に、ホモＣＰＰ（５０μｍ）／ＥＶＯＨ（３０μｍ）の多層シートをドライラミネートして積層し、一方、該ＰＥＴシートの内層表面に、ホモＣＰＰ（５０μｍ）を実施例１と同様にドライラミネートすることにより、実施例３の熱成形用多層シートを製造した。耐熱性ポリエステル層の外層／コア層／内層の層比は１５／７０／１５である。
【００４３】
＜実施例４＞
ホモＣＰＰ層の厚さを４０μｍとし、耐熱性ポリエステル層の外層／コア層／内層の層比を２３／５４／２３とした以外は、実施例３と同様の方法で、実施例４の熱成形用多層シートを製造した。
【００４４】
＜比較例２及び３＞
ホモＣＰＰ層の厚さを４０μｍ又は３０μｍとし、前記ＰＥＴシートの内層表面にホモＣＰＰを積層しない以外は、実施例３と同様の方法で、比較例２及び３の熱成形用多層シートを製造した。
【００４５】
＜比較例４及び５＞
ホモＣＰＰ層の厚さを４０μｍとした以外は、実施例３と同様の方法で、比較例４の熱成形用多層シートを製造した。また、ホモＣＰＰ層の厚さを３０μｍとした以外は、実施例４と同様の方法で、比較例５の熱成形用多層シートを製造した。
【００４６】
＜比較例６〜９＞
ホモＣＰＰに替えて、ランダムＣＰＰ（１）〜（３）又は熱収縮性ＰＥＴフィルムを用いた以外は、比較例３と同様の方法により、比較例６〜９の熱成形用多層シートを製造した。
【００４７】
実施例１〜４及び比較例１〜９の熱成形用多層シートの構成を表１に示す。また、実施例３〜４及び比較例４〜５の熱成形用多層シートにおけるホモＣＰＰフィルム層（片面）の厚さ（μｍ）と、前記耐熱性ポリエステル層に対する前記変性ＰＥＴ樹脂層（片面）の厚さの比をプロットしたグラフを図１に示す。
【００４８】
（２）熱成形による容器の製造
真空圧空成形法により、実施例１〜４及び比較例１〜９の熱成形用多層シートを熱成形することにより、容器（容器サイズ；口径９５ｍｍ、底径５４ｍｍ、高さ８０ｍｍのカップ形状）を製造した。具体的には、プラグと呼ばれる凸状樹脂型を併用し、加熱により軟化した樹脂シートの一部をプラグで押圧することで、樹脂シートにはプラグの外形状に対応した容器の内形状が付与され、その後、キャビティー型に真空引きで密着させ容器の底面部および側面部が形成される。真空圧空成形における上ヒータ温度は３７５℃であり、下ヒータ温度は３９５℃である。
【００４９】
（３）性能評価
前記の方法により得られた容器の外観を目視で観察し、白化の有無を調べた。また、前記の方法により得られた容器について、８５℃で１時間の条件で熱水処理を行った後、容器の外観を目視で観察し、白化の有無を調べた。結果を以下の表１に示す。表１中、「○」は白化が認められなかったことを示し、「×」は白化が認められたことを示す。
【００５０】
【表１】
2019055563.tif 000002
【００５１】
表１より、耐熱性ポリエステル層としてＰＥＴ−Ｇを用いた比較例１では、熱水処理時にＰＥＴ−Ｇ層が白濁することにより白化が認められた。また、最外層にランダムＣＰＰを用いた比較例６〜８では、熱成形時及び熱水処理時の両方で、ランダムＣＰＰ層及び耐熱ポリエステル層が白濁することにより白化が認められた。また、最外層と最内層又は最外層のみにホモＣＰＰを用いているが、式（１）を満たさない比較例２〜５では、熱水処理時に依然として白化が認められた。
【００５２】
一方、最外層にホモＣＰＰを用い、耐熱ポリエステル層に変性ＰＥＴ樹脂である「エコゼン」を主成分とした実施例１及び２では、熱成形時及び熱水処理時の両者において白化が認められなかった。また、最外層及び最内層にホモＣＰＰを用い、且つ式（１）を満たす実施例３及び４では、熱成形時及び熱水処理時の両者において白化が認められないことから、耐熱性及び透明性に優れていることが分かる。
【００５３】
また、実施例１〜４は、ガスバリア層であるＥＶＯＨ層を有することから、ガスバリア性にも優れる。
【図１】
2019055563.tif 000003